(57)【要約】【課題】  容易な方法により低コストで部分ＳＯＩ構造を有するＳＯＩウェーハを製造する方法等を提供する。【解決手段】  シリコン単結晶ウェーハの表面に第１絶縁膜を形成する工程、該第１絶縁膜の表面に非単結晶シリコン膜を形成する工程、非単結晶シリコン膜の表面からシリコン単結晶ウェーハの表面まで達する開口部を形成することにより、第１絶縁膜及び非単結晶シリコン膜が部分的に表面上に積層されたシリコン単結晶ウェーハを得る工程、このシリコン単結晶ウェーハに対し水素ガス若しくは不活性ガス又はこれらの混合ガス雰囲気下でＲＴＡ処理を行うことにより、非単結晶シリコン膜を開口部のシリコン単結晶ウェーハが露出された部分に接するようにマイグレーションさせ、非単結晶シリコン膜を単結晶化して、第１絶縁膜を埋め込み絶縁膜とする部分ＳＯＩ構造を形成する工程を含む、部分ＳＯＩ構造を有するＳＯＩウェーハを製造する方法。【選択図】  図１
2010251444.tif 000002
【特許請求の範囲】
【請求項１】
シリコン単結晶ウェーハからＳＯＩウェーハを製造する方法であって、少なくとも、
前記シリコン単結晶ウェーハの表面に第１絶縁膜を形成する工程と、
該第１絶縁膜の表面に非単結晶シリコン膜を形成する工程と、
前記非単結晶シリコン膜の表面から、前記第１絶縁膜を貫通し、前記シリコン単結晶ウェーハの表面まで達する開口部を形成することにより、前記第１絶縁膜及び前記非単結晶シリコン膜が部分的に表面上に積層されたシリコン単結晶ウェーハを得る工程と、
前記第１絶縁膜及び非単結晶シリコン膜が部分的に表面上に積層されたシリコン単結晶ウェーハに対し、水素ガス若しくは不活性ガス又はこれらの混合ガス雰囲気下でＲＴＡ処理を行うことにより、前記非単結晶シリコン膜を前記開口部の前記シリコン単結晶ウェーハが露出された部分に接するようにマイグレーションさせ、前記非単結晶シリコン膜を単結晶化して、前記第１絶縁膜を埋め込み絶縁膜とし、該第１絶縁膜上の単結晶化されたシリコン膜を部分ＳＯＩ層とする部分ＳＯＩ構造を形成する工程と
を含み、部分ＳＯＩ構造を有するＳＯＩウェーハを製造することを特徴とするＳＯＩウェーハの製造方法。
【請求項２】
請求項１に記載のＳＯＩウェーハの製造方法により製造された、部分ＳＯＩ構造を有するＳＯＩウェーハから、全面ＳＯＩ構造を有するＳＯＩウェーハを製造する方法であって、
前記部分ＳＯＩ構造を有するＳＯＩウェーハの、前記第１絶縁膜のない領域の前記シリコン単結晶ウェーハを露出させる工程と、
該露出した前記シリコン単結晶ウェーハの表面及び前記部分ＳＯＩ層の表面に第２絶縁膜を形成する工程と、
該第２絶縁膜の表面に非単結晶シリコン膜を形成する工程と、
前記シリコン単結晶ウェーハの第１絶縁膜のない表面に形成された前記第２絶縁膜及び非単結晶シリコン膜を残し、前記部分ＳＯＩ層の表面に形成された前記第２絶縁膜及び非単結晶シリコン膜を除去することにより、該部分ＳＯＩ層の表面を露出させる工程と、
該部分ＳＯＩ層の表面を露出させたＳＯＩウェーハに対し、水素ガス若しくは不活性ガス又はこれらの混合ガス雰囲気下でＲＴＡ処理を行うことにより、前記非単結晶シリコン膜を前記部分ＳＯＩ層に接するようにマイグレーションさせ、前記非単結晶シリコン膜を単結晶化して前記部分ＳＯＩ層と複合した全面ＳＯＩ層を形成し、前記第１絶縁膜及び前記第２絶縁膜を全面埋め込み絶縁膜とする全面ＳＯＩ構造を形成する工程と
を含み、全面ＳＯＩ構造を有するＳＯＩウェーハを製造することを特徴とするＳＯＩウェーハの製造方法。
【請求項３】
前記非単結晶シリコン膜を、多結晶シリコン膜又はアモルファスシリコン膜とすることを特徴とする請求項１又は請求項２に記載のＳＯＩウェーハの製造方法。
【請求項４】
前記ＲＴＡ処理を、１０００℃以上１３００℃以下の温度、１秒以上６００秒以下の時間で行うことを特徴とする請求項１ないし請求項３のいずれか一項に記載のＳＯＩウェーハの製造方法。
【発明の詳細な説明】
【技術分野】
【０００１】
本発明は、ＳＯＩウェーハの製造方法に関する。
【背景技術】
【０００２】
半導体集積回路等のデバイスを作製するための基板としては、主にチョクラルスキー法（ＣＺ法）等によって育成されたシリコン単結晶ウェーハが用いられている。このウェーハ上にデバイスを作製する際、ｐ−ｎジャンクションや絶縁体を形成することにより各素子間の分離を行っていた。
【０００３】
しかし近年、素子分離用絶縁体を予め基板ウェーハ内に形成しておく構造の基板が使われてきた。この代表的なものがＳＯＩ（Ｓｉｌｉｃｏｎ  ｏｎ  ｉｎｓｕｌａｔｏｒ）ウェーハである。ＳＯＩウェーハの具体的構造はウェーハの深さ方向に対して、表層のシリコン単結晶層（シリコン活性層、ＳＯＩ層）の下に酸化膜等の絶縁体層（埋め込み絶縁膜）をはさみ、その下部にまたシリコン単結晶層をもつ三層構造になっている。
【０００４】
このＳＯＩウェーハの製法には大きく分けて、以下の三種類の方法がある。
第一に、一般に貼り合わせ法と呼ばれる方法で、少なくとも１枚のシリコン単結晶ウェーハに酸化膜を形成し、２枚のシリコン単結晶ウェーハを貼り合わせる方法であり、特に、一方から研磨して所定の厚さのＳＯＩ層を形成する方法である（特許文献１等参照）。
【０００５】
第二に、イオン注入剥離法（スマートカット（登録商標）法とも呼ばれる）と呼ばれる方法であり、２枚のシリコン単結晶ウェーハを準備し、どちらか一方のウェーハを酸化し、どちらか一方のウェーハに水素イオンを打ち込み、その後２枚のウェーハを貼り合せて熱処理を行い、水素イオンを打ち込んだ領域を脆弱化して剥離することによりシリコン単結晶薄膜が転写され、ＳＯＩ構造を形成する方法である（特許文献２等参照）。
【０００６】
第三に、ＳＩＭＯＸ（Ｓｅｐａｒａｔｉｏｎ  ｂｙ  Ｉｍｐｌａｎｔｅｄ  Ｏｘｙｇｅｎ）法と呼ばれる方法であり、シリコン単結晶ウェーハに表層から酸素イオンを打ち込み、１３００℃程度以上の高温で熱処理することにより埋め込み酸化膜を形成してＳＯＩウェーハとする方法である。
その他の方法も提案されているが現在、これらが主なＳＯＩウェーハの製造方法である。
【０００７】
しかしながら、これらのＳＯＩウェーハの製造方法には、以下のような問題点があった。
貼り合わせ法、イオン注入剥離法を用いた場合、ウェーハ面内に部分的にＳＯＩ構造（以下、部分ＳＯＩ構造と言うことがある）を形成した、部分ＳＯＩウェーハを製造することは、その製造方法の制限からして極めて困難である。さらに、貼り合わせ法は、膜厚均一性が他の方法と比較して劣り、また、膜厚がナノメートルオーダーのような薄膜になると製造自体が極めて困難である上、１枚のＳＯＩウェーハを製造するために２枚のシリコン単結晶ウェーハを必要とするため、製造コストも高い。また、イオン注入剥離法は、高濃度に水素イオン等を注入する必要がある上、やはり１枚のＳＯＩウェーハを製造するために２枚のシリコン単結晶ウェーハを必要とするため、製造コストも高い。
【０００８】
一方、ＳＩＭＯＸ法は、酸素イオンを高濃度に注入する必要があることに加え、１３００℃程度以上の高温で長時間の熱処理が必要であるため、製造コストが高い。また、ＳＯＩ層の結晶品質が他の方法と比較して劣るという問題がある。
【０００９】
さらに、デバイス製造工程中に部分ＳＯＩ構造を作製する場合には、シリコン単結晶ウェーハ上にアモルファスシリコンを堆積させアニールすることによってアモルファスシリコンを単結晶とすることが提案されている（特許文献３）。
しかしこの方法では単結晶化させたシリコンの中に結晶欠陥が多く存在するという問題があった。また、アモルファスシリコンの替わりに多結晶シリコンを堆積させてアニールするとアモルファスシリコンの場合より欠陥が非常に多い単結晶シリコンが成長してしまうという問題があった。
【先行技術文献】
【特許文献】
【００１０】
【特許文献１】特公平５−４６０８６号公報
【特許文献２】特許第３０４８２０１号公報
【特許文献３】特開２００９−１００４１号公報
【発明の概要】
【発明が解決しようとする課題】
【００１１】
本発明は、このような問題点に鑑みてなされたもので、容易な方法により低コストで部分ＳＯＩ構造を有するＳＯＩウェーハを製造する方法を提供することを主な目的とする。
【課題を解決するための手段】
【００１２】
本発明は、上記課題を解決するためになされたもので、シリコン単結晶ウェーハからＳＯＩウェーハを製造する方法であって、少なくとも、前記シリコン単結晶ウェーハの表面に第１絶縁膜を形成する工程と、該第１絶縁膜の表面に非単結晶シリコン膜を形成する工程と、前記非単結晶シリコン膜の表面から、前記第１絶縁膜を貫通し、前記シリコン単結晶ウェーハの表面まで達する開口部を形成することにより、前記第１絶縁膜及び前記非単結晶シリコン膜が部分的に表面上に積層されたシリコン単結晶ウェーハを得る工程と、前記第１絶縁膜及び非単結晶シリコン膜が部分的に表面上に積層されたシリコン単結晶ウェーハに対し、水素ガス若しくは不活性ガス又はこれらの混合ガス雰囲気下でＲＴＡ処理を行うことにより、前記非単結晶シリコン膜を前記開口部の前記シリコン単結晶ウェーハが露出された部分に接するようにマイグレーションさせ、前記非単結晶シリコン膜を単結晶化して、前記第１絶縁膜を埋め込み絶縁膜とし、該第１絶縁膜上の単結晶化されたシリコン膜を部分ＳＯＩ層とする部分ＳＯＩ構造を形成する工程とを含み、部分ＳＯＩ構造を有するＳＯＩウェーハを製造することを特徴とするＳＯＩウェーハの製造方法を提供する。
【００１３】
このような工程を含み、部分ＳＯＩ構造を有するＳＯＩウェーハを製造するＳＯＩウェーハの製造方法であれば、シリコン単結晶ウェーハに部分ＳＯＩ構造を低コストで容易に形成することができる。また、１枚のシリコン単結晶ウェーハから１枚のＳＯＩウェーハを製造することができるため、ＳＯＩウェーハの製造コストを低減することができる。また、この方法であれば、得られた部分ＳＯＩ層には欠陥が少なく、その結晶性を良好とすることができる。
【００１４】
また、本発明は、上記のＳＯＩウェーハの製造方法により製造された、部分ＳＯＩ構造を有するＳＯＩウェーハから、全面ＳＯＩ構造を有するＳＯＩウェーハを製造する方法であって、前記部分ＳＯＩ構造を有するＳＯＩウェーハの、前記第１絶縁膜のない領域の前記シリコン単結晶ウェーハを露出させる工程と、該露出した前記シリコン単結晶ウェーハの表面及び前記部分ＳＯＩ層の表面に第２絶縁膜を形成する工程と、該第２絶縁膜の表面に非単結晶シリコン膜を形成する工程と、前記シリコン単結晶ウェーハの第１絶縁膜のない表面に形成された前記第２絶縁膜及び非単結晶シリコン膜を残し、前記部分ＳＯＩ層の表面に形成された前記第２絶縁膜及び非単結晶シリコン膜を除去することにより、該部分ＳＯＩ層の表面を露出させる工程と、該部分ＳＯＩ層の表面を露出させたＳＯＩウェーハに対し、水素ガス若しくは不活性ガス又はこれらの混合ガス雰囲気下でＲＴＡ処理を行うことにより、前記非単結晶シリコン膜を前記部分ＳＯＩ層に接するようにマイグレーションさせ、前記非単結晶シリコン膜を単結晶化して前記部分ＳＯＩ層と複合した全面ＳＯＩ層を形成し、前記第１絶縁膜及び前記第２絶縁膜を全面埋め込み絶縁膜とする全面ＳＯＩ構造を形成する工程とを含み、全面ＳＯＩ構造を有するＳＯＩウェーハを製造することを特徴とするＳＯＩウェーハの製造方法を提供する。
【００１５】
このような工程を含む全面ＳＯＩ構造を有するＳＯＩウェーハを製造するＳＯＩウェーハの製造方法であれば、シリコン単結晶ウェーハに全面ＳＯＩ構造を低コストで形成することができる。また、１枚のシリコン単結晶ウェーハから１枚のＳＯＩウェーハを製造することができるため、ＳＯＩウェーハの製造コストを低減することができる。
【００１６】
また、本発明に係るＳＯＩウェーハの製造方法では、前記非単結晶シリコン膜を、多結晶シリコン膜又はアモルファスシリコン膜とすることが好ましい。
このように、本発明に係るＳＯＩウェーハの製造方法において用いる非単結晶シリコン膜を多結晶シリコン膜又はアモルファスシリコン膜とし、これを単結晶化させてＳＯＩ層を形成すれば、部分ＳＯＩ構造又は全面ＳＯＩ構造を低コストで形成することができる。
【００１７】
また、前記ＲＴＡ処理を、１０００℃以上１３００℃以下の温度、１秒以上６００秒以下の時間で行うことが好ましい。
このようにＲＴＡ処理を、１０００℃以上１３００℃以下の温度、１秒以上６００秒以下の時間で行えば、より効率的に、非単結晶シリコン膜を単結晶化し第１絶縁膜又は第２絶縁膜上にＳＯＩ層を形成することができる。
【発明の効果】
【００１８】
本発明に係るＳＯＩウェーハの製造方法によれば、容易な方法により低コストで部分ＳＯＩ構造を有するＳＯＩウェーハを製造することができる。また、この方法を利用して全面ＳＯＩ構造を有するＳＯＩウェーハを製造することもできる。そして、１枚のシリコン単結晶ウェーハから１枚のＳＯＩウェーハを製造することができるため、ＳＯＩウェーハの製造コストを著しく低減することができる。
【図面の簡単な説明】
【００１９】
【図１】本発明に係る、部分ＳＯＩ構造を有するＳＯＩウェーハを製造する方法の一例を示す説明図である。
【図２】本発明に係る、部分ＳＯＩ構造を有するＳＯＩウェーハから全面ＳＯＩ構造を有するＳＯＩウェーハを製造する方法の一例を示す説明図である。
【発明を実施するための形態】
【００２０】
以下、本発明に係るＳＯＩウェーハの製造方法の一例について、図面を参照して説明するが、本発明はこれに限定されるものではない。
【００２１】
図１は、本発明に係る部分ＳＯＩ構造を有するＳＯＩウェーハの製造方法の一例を示す説明図である。
まず、図１（ａ）に示すように、シリコン単結晶ウェーハ１００を準備する（工程１−ａ）。
ここで準備するシリコン単結晶ウェーハ１００は鏡面研磨されたものが好ましく、また、種々の寸法、物性等を有するものとすることができ、用途に応じて適宜選択することができる。
【００２２】
次に、図１（ｂ）に示すように、シリコン単結晶ウェーハ１００の表面に第１絶縁膜１１０を形成する（工程１−ｂ）。
第１絶縁膜１１０は絶縁膜であればよいが、シリコン酸化膜とすれば容易に絶縁膜を得ることができ、好ましい。シリコン酸化膜の形成方法は熱酸化、ＣＶＤ（Ｃｈｅｍｉｃａｌ  Ｖａｐｏｒ  Ｄｅｐｏｓｉｔｉｏｎ）法のいずれでもよい。
また、シリコン酸化膜以外の絶縁膜を形成する場合も公知の方法を適宜用いることができる。
ここで形成する第１絶縁膜１１０の厚さは、後述するＲＴＡ処理（工程１−ｅ）において、非単結晶シリコン膜をマイグレーションする際にシリコン単結晶ウェーハの露出した表面まで達しやすくするために、１０００ｎｍ以下とすることが好ましい。
【００２３】
次に、図１（ｃ）に示すように、第１絶縁膜１１０の表面に非単結晶シリコン膜１２０を形成する（工程１−ｃ）。
非単結晶シリコン膜１２０としては、例えば、多結晶シリコン（ポリシリコン）膜又はアモルファスシリコン膜とすることが好ましい。
【００２４】
ここで形成する非単結晶シリコン膜１２０の厚さは、５０ｎｍ以上５００ｎｍ以下の範囲とすることが好ましい。非単結晶シリコン膜１２０の厚さを５０ｎｍ以上とすれば、後述するＲＴＡ処理（工程１−ｅ）において、非単結晶シリコン膜をマイグレーションする際にシリコン単結晶ウェーハの露出した表面まで達しやすくすることができる。一方、５００ｎｍ以下であれば、ＲＴＡ処理による単結晶化をより確実に十分に行うことができる。
【００２５】
次に、図１（ｄ）に示すように、非単結晶シリコン膜１２０の表面から、第１絶縁膜１１０を貫通し、シリコン単結晶ウェーハ１００の表面１０１まで達する開口部１３０を形成する。これにより、第１絶縁膜１１１及び非単結晶シリコン膜１２１が部分的に表面上に積層されたシリコン単結晶ウェーハを得る（工程１−ｄ）。
【００２６】
この開口部１３０の形成方法は特に限定されないが、例えば、通常のフォトリソグラフィ技術を用いて、以下のように行うことができる。すなわち、非単結晶シリコン膜１２０の表面にフォトレジスト膜を形成し、所望のパターンで露光を行って開口部１３０に相当する領域のフォトレジスト膜を除去する。その後、残ったフォトレジスト膜パターン部分をマスクとしてエッチングにより非単結晶シリコン膜１２０と第１絶縁膜１１０を除去すればよい。
【００２７】
この際、開口部１３０の幅や面積は特に限定されないが、開口部１３０以外の領域（残された部分的な第１絶縁膜１１１と部分的な非単結晶シリコン膜１２１の積層膜のパターンが形成されている領域）の幅（ストライプパターンや矩形パターンの場合は短辺の幅）を、１０００ｎｍ以下とすることが好ましい。
上記のように、開口部１３０以外の領域の幅を１０００ｎｍ以下とすることによって、後述のＲＴＡ処理（工程１−ｅ）の際にパターン上の非単結晶シリコン膜１２１を容易に全て単結晶化することが可能となる。
なお、開口部１３０以外の領域を１０００ｎｍを超える幅とした場合、パターン上の非単結晶シリコン膜１２１を全て単結晶化することは比較的難しくなるが、少なくともパターンの外周部（パターンのうち、開口部１３０に直接的に隣接する部分）の非単結晶シリコン膜１２１は単結晶化されるので、第１絶縁膜１１１上に単結晶シリコン層からなるＳＯＩ層を有する部分ＳＯＩ構造が形成される。
【００２８】
なお、最終的に全面ＳＯＩウェーハを製造する場合には、後述する理由により、開口部１３０の幅を１０００ｎｍ以下とすることが好ましい。
【００２９】
次に、図１（ｅ）に示すように、第１絶縁膜１１１及び非単結晶シリコン膜１２１が部分的に表面上に積層されたシリコン単結晶ウェーハ１００に対し、水素ガス、若しくはヘリウム、ネオン、アルゴンなどの不活性ガス又はこれらの混合ガス雰囲気下でＲＴＡ（Ｒａｐｉｄ  Ｔｈｅｒｍａｌ  Ａｎｎｅａｌｉｎｇ）処理を行う。このＲＴＡ処理により、部分的な第１絶縁膜１１１の表面に形成されている非単結晶シリコン膜１２１にマイグレーション（移動）が生じる。この非単結晶シリコン膜１２１が開口部１３０に達し、下地のシリコン単結晶ウェーハ１００の露出された部分１０１に接触すると、その接触面から単結晶シリコンの固相成長が発生する。その結果、部分的な第１絶縁膜１１１の表面上に形成されている部分的な非単結晶シリコン膜１２１を単結晶化することができる。この段階で、第１絶縁膜１１１を埋め込み絶縁膜とし、非単結晶シリコン膜１２１が単結晶化されたシリコン膜１４０のうち、第１絶縁膜１１１上の部分を部分ＳＯＩ層１４１とする部分ＳＯＩ構造１５０が形成される（工程１−ｅ）。
【００３０】
上記の水素ガス若しくは不活性ガス又はこれらの混合ガス雰囲気下で行うＲＴＡ処理の条件としては、部分的な第１絶縁膜１１１の表面上の部分的な非単結晶シリコン膜１２１にマイグレーションが生じ、開口部１３０に達して下地の単結晶シリコンウェーハ１００の表面１０１に接触する条件であれば特に限定されないが、１０００℃以上１３００℃以下の温度、１秒以上６００秒以下の時間で行うことが好ましい。
ＲＴＡ処理の温度が１０００℃以上であれば非単結晶シリコン膜１２１のマイグレーションをより確実に発生させることができ、１３００℃以下の温度であればスリップ転位の発生や金属汚染を抑制することができる。
また、ＲＴＡ処理で十分なマイグレーションを短時間で発生させるためには１１００℃以上とすることがより好ましく、１１５０℃以上とすることがさらに好ましい。また、マイグレーションを比較的低温で発生しやすくするためには、水素ガス１００％雰囲気下、又は、水素ガスを５％以上含む不活性ガス雰囲気下とすることがより好ましい。
【００３１】
以上のような工程１−ａ〜工程１−ｅを経ることにより、図１（ｅ）に示すような、部分ＳＯＩ構造１５０を有するＳＯＩウェーハ１８０（部分ＳＯＩウェーハ）を製造することができる。以上のような工程を経て部分ＳＯＩ構造を有するＳＯＩウェーハを製造するＳＯＩウェーハの製造方法であれば、シリコン単結晶ウェーハに部分ＳＯＩ構造を低コストで容易に形成することができる。また、１枚のシリコン単結晶ウェーハから１枚のＳＯＩウェーハを製造することができるため、ＳＯＩウェーハの製造コストを低減することができる。また、以上のような工程による部分ＳＯＩウェーハの製造方法であれば、非単結晶シリコン膜から単結晶化されたシリコン膜１４０には欠陥が少なく、その結晶性を良好とすることができる。従って、部分ＳＯＩ構造１５０を構成する部分ＳＯＩ層１４１についても、欠陥が少なく、その結晶性を良好とすることができる。
【００３２】
なお、この後さらに、工程１−ｅで作製された部分ＳＯＩウェーハ１８０の非単結晶シリコン膜から単結晶化されたシリコン膜１４０の表面の平坦性を高めるために、ＲＴＡ炉又は抵抗加熱炉を用いて、水素ガス、若しくは不活性ガス又はこれらの混合ガス雰囲気下で高温熱処理を行ったり、非単結晶シリコン膜から単結晶化されたシリコン膜１４０表面の微量研磨を行ったりしてもよい。
【００３３】
次に、上記のような部分ＳＯＩ構造１５０を有するＳＯＩウェーハ１８０から全面ＳＯＩ構造を有するＳＯＩウェーハ（全面ＳＯＩウェーハ）を製造する方法を説明する。
図２に、本発明に係る、部分ＳＯＩ構造を有するＳＯＩウェーハから全面ＳＯＩ構造を有するＳＯＩウェーハの製造方法の一例を示した。
【００３４】
まず、図２（ａ）に示すように、図１（ｅ）に示した部分ＳＯＩ構造１５０を有するＳＯＩウェーハ１８０において、第１絶縁膜１１１のない領域のシリコン単結晶ウェーハ１００の表面１０２を露出させる（工程２−ａ）。すなわち、非単結晶シリコン膜から単結晶化されたシリコン膜１４０のうち、第１絶縁膜１１１上の部分ＳＯＩ層１４１以外の部分を除去する。
【００３５】
この工程２−ａは、工程１−ｄの場合と同様にフォトリソグラフィ技術を用いて行うことができる。すなわち、非単結晶シリコン膜から単結晶化したシリコン膜１４０の表面にフォトレジスト膜を形成し、非単結晶シリコン膜から単結晶化したシリコン膜１４０のうち除去しようとする部分に相当する領域のフォトレジスト膜を除去する。その後、残ったフォトレジスト膜パターン部分をマスクとして選択エッチングにより、除去しようとする非単結晶シリコン膜から単結晶化したシリコン膜１４０のみを除去し、下地のシリコン単結晶ウェーハ１００の表面１０２を露出すればよい。
【００３６】
なお、この際、下地のシリコン単結晶ウェーハ１００を残し、非単結晶シリコン膜から単結晶化したシリコン膜１４０のみを選択エッチングで除去するため、例えば、前述の工程１−ａで準備するシリコン単結晶ウェーハ１００として、高ドーパント濃度基板（ボロンが高濃度にドープされたｐ＋基板や、リン、アンチモン、ヒ素が高濃度にドープされたｎ＋基板）を用い、一方で、前述の工程１−ｃで形成する非単結晶シリコン膜１２０をノンドープ又は低ドーパント濃度の膜として形成することもできる。また、前述の工程１−ａで準備するシリコン単結晶ウェーハ１００として、アルカリ水溶液に対してエッチング速度が遅い、主表面の面方位を（１１１）面とした、（１１１）基板を用いることもできる。
【００３７】
次に、図２（ｂ）に示すように、露出したシリコン単結晶ウェーハ１００の表面１０２及び部分ＳＯＩ層１４１の表面に第２絶縁膜２１０を形成する（工程２−ｂ）。
第２絶縁膜２１０としては、工程１−ｂで形成した第１絶縁膜１１０と同様に、絶縁膜であればよいが、例えばシリコン酸化膜とすることが好ましい。シリコン酸化膜の形成方法は熱酸化、ＣＶＤ法のいずれでもよい。
形成する第２絶縁膜２１０の厚さは、部分ＳＯＩ層１４１の下部に形成されている部分的な第１絶縁膜１１１（埋め込み絶縁膜）と同一の厚さとすることができるが、用途に応じて異なる厚さの絶縁膜を形成してもよい。
【００３８】
次に、図２（ｃ）に示すように、第２絶縁膜２１０の表面に非単結晶シリコン膜２２０を形成する（工程２−ｃ）。
ここで形成する非単結晶シリコン膜２２０の厚さは、既に形成されている部分ＳＯＩ層１４１の厚さと同等の厚さとすることが好ましい。
【００３９】
次に、図２（ｄ）に示すように、シリコン単結晶ウェーハ１００の第１絶縁膜１１１のない表面に形成された第２絶縁膜２１１及び非単結晶シリコン膜２２１を残し、部分ＳＯＩ層１４１の表面に形成された第２絶縁膜２１０及び非単結晶シリコン膜２２０を除去する。これにより、部分ＳＯＩ層１４１の表面１４２を露出させる（工程２−ｄ）。
【００４０】
この工程２−ｄは、前述の工程１−ｄ、工程２−ａと同様にフォトリソグラフィ技術を用いて行うことができる。すなわち、非単結晶シリコン膜２２０の表面にフォトレジスト膜を形成し、部分ＳＯＩ層１４１の上部に相当する領域のフォトレジスト膜を除去した後、残ったフォトレジスト膜パターン部分をマスクとしてエッチングにより非単結晶シリコン膜２２０と第２絶縁膜２１０を除去すればよい。このようにして、図２（ｄ）に示したように、シリコン単結晶ウェーハ１００の表面に形成された絶縁膜（部分的な第１絶縁膜１１１と第２絶縁膜２１１とからなり、シリコン単結晶ウェーハ１００全面を覆う絶縁膜）上に、部分ＳＯＩ層１４１と部分的な非単結晶シリコン膜２２１が交互に形成されたＳＯＩウェーハを得ることができる。
【００４１】
次に、図２（ｄ）に示した部分ＳＯＩ層１４１の表面を露出させたＳＯＩウェーハに対し、水素ガス若しくは不活性ガス又はこれらの混合ガス雰囲気下でＲＴＡ処理を行う。このＲＴＡ処理により、非単結晶シリコン膜２２１と部分ＳＯＩ層１４１にマイグレーションが生じ、非単結晶シリコン膜２２１と部分ＳＯＩ層１４１が接触する。部分ＳＯＩ層１４１は単結晶化されたシリコン膜であるので、非単結晶シリコン膜２２１側において非単結晶シリコン膜２２１と部分ＳＯＩ層１４１の接触面から単結晶シリコンの固相成長が発生する。その結果、図２（ｅ）に示したように、非単結晶シリコン膜２２１が単結晶化され、部分ＳＯＩ層１４１と複合した全面ＳＯＩ層２６０を形成し、第１絶縁膜１１１及び第２絶縁膜２１１を併せて全面埋め込み絶縁膜とする全面ＳＯＩ構造を形成される（工程２−ｅ）。
【００４２】
この工程２−ｅにおけるＲＴＡ処理は、工程１−ｅのＲＴＡ処理の場合と同様の条件下、すなわち、１０００℃以上１３００℃以下の温度、１秒以上６００秒以下の時間で行うことが好ましい。また、ＲＴＡ処理において十分なマイグレーションを短時間で発生させるためには１１００℃以上とすることがより好ましく、１１５０℃以上とすることがさらに好ましい。また、マイグレーションを比較的低温で発生しやすくするためには、水素ガス１００％雰囲気下、又は、水素ガスを５％以上含む不活性ガス雰囲気とすることがより好ましい。
【００４３】
なお、この際、ＲＴＡ処理を行う前の部分的な非単結晶シリコン膜２２１の幅（ストライプパターンや矩形パターンの場合は短辺の幅）が１０００ｎｍ以下になるようにすれば、ＲＴＡ処理により部分的な非単結晶シリコン膜２２１をより容易に全て単結晶化することができる。従って、全面ＳＯＩ構造を有するＳＯＩウェーハを得るためには、部分的な非単結晶シリコン膜２２１の幅を１０００ｎｍ以下とすることが好ましい。このようにするためには、前述の工程１−ｄにおいて、図１（ｄ）に示した開口部１３０を形成する際の開口部１３０の幅を１０００ｎｍ以下とすることが必要となる。
【００４４】
以上のような工程を経て、図２（ｅ）に示したような、全面ＳＯＩ構造を有するＳＯＩウェーハ２８０を製造することができる。
なお、この後さらに、工程２−ｅで作製された全面ＳＯＩ構造を有するＳＯＩウェーハ２８０の全面ＳＯＩ層２６０表面の平坦性を高めるため、ＲＴＡ炉又は抵抗加熱炉を用いて、水素ガス、若しくは不活性ガス又はこれらの混合ガス雰囲気下で高温熱処理を行ったり、全面ＳＯＩ層２６０表面の微量研磨を行ったりしてもよい。
【００４５】
以上のような工程を経て全面ＳＯＩ構造を有するＳＯＩウェーハを製造するＳＯＩウェーハの製造方法であれば、シリコン単結晶ウェーハに全面ＳＯＩ構造を低コストで形成することができる。そして、１枚のシリコン単結晶ウェーハから１枚のＳＯＩウェーハを製造することができるため、ＳＯＩウェーハの製造コストを低減することができる。また、以上のような工程による全面ＳＯＩウェーハの製造方法であれば、欠陥が少なく結晶性が良好な部分ＳＯＩ層１４１を有する部分ＳＯＩウェーハから全面ＳＯＩウェーハの製造を行うため、最終的に形成した全面ＳＯＩ層２６０についても、欠陥が少なく、その結晶性を良好とすることができる。
【実施例】
【００４６】
以下、本発明を実施例を挙げて具体的に説明するが、本発明はこれに限定されるものではない。
（実施例）
図１（ａ）〜（ｅ）、図２（ａ）〜（ｅ）に示した本発明の全面ＳＯＩウェーハの製造方法に従い、以下のように部分ＳＯＩウェーハ及び全面ＳＯＩウェーハを製造した。
【００４７】
まず、図１（ａ）に示したように、シリコン単結晶ウェーハ１００として、導電型ｐ型、抵抗率０．０１Ωｃｍ、直径３００ｍｍ、厚さ７７５μｍ、面方位（１００）のＣＺウェーハを準備した（工程１−ａ）。
【００４８】
次に、図１（ｂ）に示したように、シリコン単結晶ウェーハ１００の表面に、第１絶縁膜１１０としてドライ酸化により熱酸化膜（シリコン酸化膜）を１０ｎｍの厚さで形成した（工程１−ｂ）。
【００４９】
次に、図１（ｃ）に示したように、シリコン酸化膜（第１絶縁膜）１１０の表面に、非単結晶シリコン膜１２０としてノンドープの多結晶シリコン膜を、減圧ＣＶＤ法によって堆積温度を６２０℃として３００ｎｍの厚さで形成した（工程１−ｃ）。
【００５０】
次に、図１（ｄ）に示したように、フォトリソグラフィ技術により、非単結晶シリコン膜（多結晶シリコン膜）１２０の表面から、シリコン酸化膜（第１絶縁膜）１１０を貫通し、シリコン単結晶ウェーハ１００の表面１０１まで達する開口部１３０を形成した。
具体的には、パターン形状をライン＆スペース（それぞれ１０００ｎｍ幅）のストライプパターンとした。
また、多結晶シリコン膜（非単結晶シリコン膜）１２０のエッチングにはＴＭＡＨ（水酸化テトラメチルアンモニウム）水溶液を、シリコン酸化膜（第１絶縁膜）１１０のエッチングにはフッ化水素酸（ＨＦ）１％水溶液を用いた。
【００５１】
次に、このシリコン酸化膜（第１絶縁膜）１１１及び多結晶シリコン膜（非単結晶シリコン膜）１２１が部分的に表面上に積層されたシリコン単結晶ウェーハ１００に対し、ＲＴＡ処理を水素ガス１００％雰囲気下、１１５０℃、３０秒の条件で行った。これにより、図１（ｅ）に示したように、部分的な多結晶シリコン膜（非単結晶シリコン膜）１２１が単結晶化されたシリコン膜１４０が形成され、埋め込み酸化膜（部分的な第１絶縁膜）１１１の上に部分ＳＯＩ層１４１が形成された部分ＳＯＩウェーハ１８０を得た。
【００５２】
次に、図１（ｅ）に示した部分ＳＯＩ構造１５０を有するＳＯＩウェーハ１８０において、フォトリソグラフィ技術により、埋め込み酸化膜（第１絶縁膜）１１１のない領域を除去し、図２（ａ）に示したように、シリコン単結晶ウェーハ１００の表面１０２を露出させた（工程２−ａ）。
多結晶シリコン膜から単結晶化されたシリコン膜１４０のエッチングにはＴＭＡＨ水溶液を用いた。
【００５３】
次に、図２（ｂ）に示したように、露出したシリコン単結晶ウェーハ１００の表面１０２及び部分ＳＯＩ層１４１の表面に、第２絶縁膜２１０として熱酸化膜（シリコン酸化膜）を形成した（工程２−ｂ）。この熱酸化膜はドライ酸化により形成し、膜厚は１０ｎｍとした。
【００５４】
次に、図２（ｃ）に示したように、第２絶縁膜（シリコン酸化膜）２１０の表面に、非単結晶シリコン膜２２０としてノンドープの多結晶シリコン膜を、減圧ＣＶＤ法によって堆積温度を６２０℃として３００ｎｍの厚さで形成した（工程２−ｃ）。
【００５５】
次に、図２（ｄ）に示したように、フォトリソグラフィ技術により、シリコン単結晶ウェーハ１００の第１絶縁膜１１１のない表面に形成された第２絶縁膜２１１及び多結晶シリコン膜（非単結晶シリコン膜）２２１を残し、部分ＳＯＩ層１４１の表面に形成された第２絶縁膜２１０及び多結晶シリコン膜（非単結晶シリコン膜）２２０を除去した。これにより、部分ＳＯＩ層１４１の表面１４２を露出させた（工程２−ｄ）。
なお、多結晶シリコン膜（非単結晶シリコン膜）２２０のエッチングにはＴＭＡＨ水溶液を、シリコン酸化膜（第２絶縁膜）２１０のエッチングにはＨＦ１％水溶液を用いた。
【００５６】
次に、この部分ＳＯＩ層１４１の表面１４２を露出させたＳＯＩウェーハに対しＲＴＡ処理を水素ガス１００％雰囲気下、１１５０℃、３０秒の条件で行った（工程２−ｅ）。
これにより、図２（ｅ）に示したように、第１絶縁膜１１１及び第２絶縁膜２１１を併せて全面埋め込み絶縁膜（全面埋め込み酸化膜）とし、該全面埋め込み絶縁膜上に全面ＳＯＩ層２６０が形成されたＳＯＩウェーハ（全面ＳＯＩウェーハ）２８０を製造した。
【００５７】
＜評価＞
このようにして工程１−ａ〜１−ｅ、２−ａ〜２−ｅを経て作製された全面ＳＯＩ層２６０をＴＥＭ（透過型電子顕微鏡）の高倍率観察により評価した。その結果、ＲＴＡ処理前のポリシリコン膜にはポリシリコンの粒界が観察されていたのに対し、ＲＴＡ処理後の全面ＳＯＩ層２６０には多結晶シリコンの粒界や欠陥が観察されなかったことから、全面ＳＯＩ層２６０は良好な単結晶になっていることが確認された。
【００５８】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００５９】
１００…シリコン単結晶ウェーハ、
１０１、１０２…シリコン単結晶ウェーハの表面（露出面）、
１１０…第１絶縁膜、  １１１…部分的な第１絶縁膜、
１２０…非単結晶シリコン膜、  １２１…部分的な非単結晶シリコン膜、
１３０…開口部、
１４０…非単結晶シリコン膜から単結晶化された単結晶シリコン膜、
１４１…部分ＳＯＩ層、
１５０…部分ＳＯＩ構造、  １８０…部分ＳＯＩウェーハ、
２１０…第２絶縁膜、  ２１１…部分的な第２絶縁膜、
２２０…非単結晶シリコン膜、  ２２１…部分的な非単結晶シリコン膜、
２６０…全面ＳＯＩ層、  ２８０…全面ＳＯＩウェーハ。
【図１】
2010251444.tif 000003
【図２】
2010251444.tif 000004